(57)【要約】本発明の放射性物質吸着材は、繊維素材で構成されている放射性物質吸着材であり、上記繊維素材に金属フタロシアニン化合物が担持されている。上記金属フタロシアニン化合物は、好ましくは銅フタロシアニン系染料又は銅フタロシアニン系顔料である。また、上記繊維素材は、好ましくは、セルロース系繊維及び／又はポリエステル繊維で構成されており、より好ましくは、ポリエステル繊維で構成されている不織布である。また、上記セルロース系繊維は、一次膨潤度が１５０〜５００％であるレーヨン繊維であることが好ましい。本発明の繊維製品は、上記の放射性物質吸着材を含む。本発明の放射性物質吸着材の製造方法は、繊維素材に金属フタロシアニン化合物を含む溶液若しくは金属フタロシアニン化合物を含む分散液を含浸又は塗布して、上記繊維素材に上記金属フタロシアニン化合物を担持させる。
2013065829.tif 000002
【特許請求の範囲】
【請求項１】
繊維素材で構成されている放射性物質吸着材であり、
前記繊維素材に金属フタロシアニン化合物が担持されていることを特徴とする放射性物質吸着材。
【請求項２】
前記金属フタロシアニン化合物は、銅フタロシアニン系染料又は銅フタロシアニン系顔料である請求項１に記載の放射性物質吸着材。
【請求項３】
前記繊維素材は、セルロース系繊維及び／又はポリエステル繊維で構成されている請求項１又は２に記載の放射性物質吸着材。
【請求項４】
前記繊維素材は、ポリエステル繊維で構成されている不織布である請求項１〜３のいずれか１項に記載の放射性物質吸着材。
【請求項５】
前記セルロース系繊維は、一次膨潤度が１５０〜５００％であるレーヨン繊維である請求項３に記載の放射性物質吸着材。
【請求項６】
前記繊維素材にさらにフェロシアン化物が担持されている請求項１〜５のいずれか１項に記載の放射性物質吸着材。
【請求項７】
前記フェロシアン化物は、紺青である請求項６に記載の放射性物質吸着材。
【請求項８】
請求項１〜７に記載の放射性物質吸着材を含む繊維製品。
【請求項９】
前記繊維製品が、マスク、カートリッジフィルター、農作物保護シート、農業用シート、汚染土壌用シート、雨水配管用シート、フレキシブルコンテナバッグ、クリーナーパック、防護服及び飛散防止シートからなる群から選ばれる一種である請求項８に記載の繊維製品。
【請求項１０】
繊維素材で構成されている放射性物質吸着材の製造方法であって、
繊維素材に金属フタロシアニン化合物を含む溶液若しくは金属フタロシアニン化合物を含む分散液を含浸又は塗布して、前記繊維素材に前記金属フタロシアニン化合物を担持させることを特徴とする放射性物質吸着材の製造方法。
【請求項１１】
前記溶液は、金属フタロシアニン系染料を含む請求項１０に記載の放射性物質吸着材の製造方法。
【請求項１２】
前記分散液は、金属フタロシアニン系顔料とバインダーを含む請求項１０に記載の放射性物質吸着材の製造方法。
【発明の詳細な説明】
【技術分野】
【０００１】
本発明は、放射性物質を除去できる放射性物質吸着材、その製造方法及びそれを含む繊維製品に関する。
【背景技術】
【０００２】
原子力発電所等に事故が発生した場合には、大量の放射性物質が大気中に放出され、降雨等の影響により、大気中の塵や埃と一体となって地上に降り積もった状態となる。放射性物質の中でも、セシウム１３７（セシウムは３９種類の同位体を有する）は中寿命核分裂生成物であり、チェルノブイリ原子力発電所事故の周囲の地域で発生している放射能の原因となっている。セシウム１３７は半減期が３０年と長く、中性子の捕獲率も低いため、中性子捕獲による処理ができず、自然に崩壊するのを待たなければならない。【０００３】
セシウム１３７やストロンチウム９０等の放射性物質は体内に入ると血液の流れに乗って腸や肝臓にベータ線やガンマ線等を放射し、カリウムと置き換わって筋肉に蓄積したのち、腎臓を経て体外に排出される。しかし、セシウム１３７やストロンチウム９０等の放射性物質は体内に取り込まれてから体外へ排出されるまでの間、ベータ線やガンマ線等を放射し体内被曝の原因となるため、危険性が指摘されている。従って、セシウム等の放射性物質の除去技術の開発は緊急を要する重要な課題となっている。【０００４】
従来から、セシウム等の放射性物質を吸着する材料として、ゼオライトやモレキュラシーブ等の多孔性物質が知られている。しかし、これら多孔性物質をバインダーと共に繊維上に固定すると孔の多くが塞がれるため、吸着能が悪くなるという問題があった。【０００５】
そこで、特許文献１には、フェロシアン化物を担持したセルロース系繊維を放射性核種及び重金属捕集材として用いることが提案されている。また、特許文献２には、温泉中に溶存するセシウム等の有害金属を回収及び除去する方法として、主に高分子繊維から構成されている高分子基材と、高分子基材にグラフト重合により導入されたグラフト鎖と、グラフト鎖に導入されたキレート形成基とを有する金属吸着材に温泉水を通液する方法が提案されている。
【先行技術文献】
【特許文献】
【０００６】
【特許文献１】特開昭６４−３３２７２号公報
【特許文献２】特開２００６−２６５８８号公報
【発明の概要】
【発明が解決しようとする課題】
【０００７】
本発明は、放射性物質を除去する新規な繊維素材としての放射性物質吸着材、その製造方法及びそれを含む繊維製品を提供する。
【課題を解決するための手段】
【０００８】
本発明は、繊維素材で構成されている放射性物質吸着材であり、上記繊維素材に金属フタロシアニン化合物が担持されている放射性物質吸着材に関する。【０００９】
また、本発明は、繊維素材で構成されている放射性物質吸着材の製造方法であって、繊維素材に金属フタロシアニン化合物を含む溶液若しくは金属フタロシアニン化合物を含む分散液を含浸又は塗布し、上記繊維素材に上記金属フタロシアニン化合物を担持させる放射性物質吸着材の製造方法に関する。【００１０】
さらに、本発明は、上記放射性物質吸着材を含む繊維製品に関する。
【発明の効果】
【００１１】
本発明は、繊維素材に金属フタロシアニン化合物を担持させることにより、放射性物質を除去する放射性物質吸着材を提供することができる。また、繊維製品に上記放射性物質吸着材を含ませることにより、放射性物質吸着性能を有する繊維製品を提供することができる。好ましくは、本発明の放射性物質吸着材は、降雨等の影響により大気中の塵や埃と一体となって地上に降り積もったヨウ素、セシウム、ストロンチウム等の放射性物質を選択的に吸着することにより、ヒトの身体内にヨウ素、セシウム、ストロンチウム等の放射性物質が取り込まれるのを防ぐことができる。そのため、本発明の放射性物質吸着材を含む繊維製品が生活環境内に置かれていれば、ヒトの身体内にヨウ素、セシウム、ストロンチウム等の放射性物質が取り込まれるのを防ぐことができる。また、本発明の製造方法によれば、繊維素材に金属フタロシアニン化合物を容易に担持させることができる。
【図面の簡単な説明】
【００１２】
【図１】図１は、本発明の一実施例におけるセシウム吸着試験を説明する模式的断面図である。
【発明を実施するための形態】
【００１３】
本発明者らは、放射性物質の吸着材について鋭意検討した結果、金属フタロシアニンを有効成分とする化合物（金属フタロシアニン化合物）が放射性物質に対して吸着性が高いことを見い出した。さらに、金属フタロシアニン化合物を繊維素材に担持することにより、放射性物質に対して吸着性が高いことを見い出し、本発明に至った。金属フタロシアニン化合物は、銅イオン等の金属イオンを中心に持った平面構造をしている。このように平面構造を有するため、金属フタロシアニン化合物は、スタッキング（平面が重なり合った結晶構造）を作りやすい。スタッキングしたフタロシアニン平面の間には立体障害や金属イオン間のインタラクションによる適度な空間が形成される。そこで、金属フタロシアニン化合物を繊維素材等の支持体に担持させた場合、セルロースやポリエステル等の繊維の分子に干渉されることで、金属フタロシアニン化合物の単体の場合より層間の距離が大きなスタッキングを作ることが出来、比較的大きなイオン半径を有するヨウ素、セシウム、ストロンチウム等の放射性物質を捕捉することができると推測される。本発明の放射性物質吸着材及び放射性物質吸着材を含む繊維製品は、放射性物質がセシウムである場合に放射性物質吸着性能に特に優れている。すなわち、本発明の放射性物質吸着材及び放射性物質吸着材を含む繊維製品は、セシウム吸着性能に特に優れている。
【００１４】
（放射性物質吸着材）
まず、本発明の放射性物質吸着材について説明する。上記放射性物質吸着材は、金属フタロシアニン化合物が担持されている繊維素材で構成されている。具体的には、放射性物質に対する吸着性が高い金属フタロシアニン化合物が繊維素材に担持され、繊維素材に担持された金属フタロシアニン化合物が放射性物質を吸着する。
【００１５】
上記金属フタロシアニン化合物としては、特に限定されないが、例えば銅、コバルト、鉄等の金属元素を含む金属フタロシアニン系染料又は金属フタロシアニン系顔料を用いることができ、結晶構造の観点から、銅フタロシアニン系染料又は下記式（１）で一例として示す銅フタロシアニン系顔料を用いることが好ましい。上記銅フタロシアニン系染料としては、例えば銅フタロシアニンテトラスルホン酸ナトリウム、銅フタロシアニントリスルホン酸ナトリウム、銅フタロシアニンジスルホン酸ナトリウム、銅フタロシアニンモノスルホン酸ナトリウム及びこれらの混合物、ポリハロゲン化銅フタロシアニンテトラスルホン酸ナトリウム、ポリハロゲン化銅フタロシアニントリスルホン酸ナトリウム、ポリハロゲン化銅フタロシアニンジスルホン酸ナトリウム、ポリハロゲン化銅フタロシアニンモノスルホン酸ナトリウム及びこれらの混合物等を用いることができる。また、上記金属フタロシアニン化合物としては、例えば、下記一般式（２）で示す住友化学工業株式会社製の銅フタロシアニン系染料「リアクティブブルー２１」や大日精化工業株式会社製の銅フタロシアニン系顔料「Ｂｌｕｅ  ＦＬＧＢ  Ｃｏｎｃ」等の市販品を用いることができる。
【００１６】
【化１】
2013065829.tif 000003
【００１７】
【化２】
2013065829.tif 000004
【００１８】
上記繊維素材としては、特に限定されないが、例えばセルロース系繊維、ポリエステル繊維、アクリル繊維、ナイロン繊維、オレフィン繊維等の繊維で構成されている繊維素材を用いることができる。中でも、加工性及びコストの観点から、セルロース系繊維及びポリエステル繊維からなる群から選ばれる一種以上の繊維で構成されている繊維素材であることが好ましい。
【００１９】
上記セルロース系繊維としては、特に限定されず、綿、麻等の天然セルロース繊維、レーヨン等の再生セルロース繊維等を用いることができる。中でも、加工性及びコストの観点から、レーヨン繊維が好ましく、一次膨潤度が１５０〜５００％であるレーヨン繊維（以下において、非晶質レーヨン繊維とも記す。）がより好ましく、一次膨潤度が２００〜３００％であるレーヨン繊維がさらに好ましい。本発明において、一次膨潤度とは、湿式紡糸法により再生セルロース繊維を製造した後、乾燥工程を経ない状態で測定した膨潤度をいい、乾燥工程を経た後に測定される二次膨潤度とは区別される。具体的には、一次膨潤度は、JIS  L−１０１５  ７．２５に準じて測定する。上記レーヨン繊維の一次膨潤度が１５０〜５００％であれば、金属フタロシアニン化合物を担持させやすいとともに、繊維形態の場合でも実用に耐える十分な強度を有する。
【００２０】
上記繊維素材の形態は特に限定されず、繊維、糸、織物、編物、不織布、粉末、紙等のいずれの形態であってもよい。また、上記放射性物質吸着材は、上記繊維素材に金属フタロシアニン化合物が担持されているものであればよく、その形態は特に限定されず、上記繊維素材と同様、繊維、糸、織物、編物、不織布、粉末、紙等のいずれの形態であってもよい。
【００２１】
繊維の形態としては、特に限定されず、長繊維であってもよく短繊維であってもよい。糸の形態としては、特に限定されず、紡績糸やフィラメント糸のいずれであってもよい。不織布の形態としては、特に限定されず、サーマルボンド不織布、スパンボンド不織布、スパンレース不織布、ニードルパンチ不織布、メルトブローン不織布、ケミカルボンド不織布等のいずれであってもよい。織物としては、特に限定されず、例えば平織、綾織、朱子織等のいずれの組織の織物でもよい。また、編物としては、特に限定されず、例えば丸編、横編、経編のいずれでもよい。粉末の形態としては、例えば、繊維又は糸等を短く切断又は粉砕して粉状としたものが挙げられる。紙の形態としては、例えば、繊維長２〜２０ｍｍにカットした繊維を湿式抄紙したものが挙げられる。
【００２２】
上記放射性物質吸着材において、上記金属フタロシアニン系染料の担持量は、セシウム等の放射性物質を吸着する効果を発揮できればよく、特に限定されないが、より放射性物質の吸着性能に優れるという観点から、繊維素材に対して０．１〜１５質量％であることが好ましく、１０〜１５質量％であることがより好ましく、１２〜１５質量％であることがさらに好ましい。
【００２３】
上記繊維素材への金属フタロシアニン化合物の担持は、特に限定されないが、金属フタロシアニン化合物の担持を容易にするという観点から、繊維素材に金属フタロシアニン化合物を含む溶液若しくは金属フタロシアニン化合物を含む分散液を含浸又は塗布することで行うことができる。例えば、金属フタロシアニン化合物が金属フタロシアニン系染料である場合、繊維素材に金属フタロシアニン系染料を含む溶液を含浸又は塗布して、繊維素材に金属フタロシアニン化合物を担持させることができる。具体的には、繊維素材を金属フタロシアニン系染料を含む染浴で染着させることで行うことができる。上記染着は、浸染法や捺染法等により行うことができる。上記捺染法としては、例えばスクリーン印刷、グラビア印刷、コーティング等の方法が挙げられる。或いは、金属フタロシアニン化合物が金属フタロシアニン系顔料である場合、繊維素材に金属フタロシアニン系顔料とバインダーを含む顔料分散液を含浸又は塗布して、繊維素材に金属フタロシアニン化合物を担持させることができる。例えば、金属フタロシアニン系顔料をバインダー等にて固着することで担持させてもよい。
【００２４】
上記放射性物質吸着材が繊維形態の場合は、例えば、繊維を金属フタロシアニン化合物、例えば金属フタロシアニン系染料を含む染浴に浸漬することで、繊維に金属フタロシアニン化合物を担持させて放射性物質吸着材を得ることができる。
【００２５】
上記放射性物質吸着材が糸形態の場合は、例えば、糸を金属フタロシアニン化合物、例えば金属フタロシアニン系染料を含む染浴に浸漬することで、糸に金属フタロシアニン化合物を担持させて放射性物質吸着材を得ることができる。或いは、繊維形態の上記放射性物質吸着材を単独又は他の繊維と組み合わせて用いて紡績糸を製造してもよい。
【００２６】
上記放射性物質吸着材が粉末形態の場合は、上記繊維形態又は糸形態の放射性物質吸着材を短く切断又は粉砕して粉末にすることで粉末形態の放射性物質吸着材を得ることができる。上記粉末の繊維長は、例えば、５〜１０００μｍであることが好ましく、１００〜５００μｍであることがより好ましい。
【００２７】
上記放射性物質吸着材が不織布形態である場合は、例えば、不織布を金属フタロシアニン化合物、例えば金属フタロシアニン系染料を含む染浴に浸漬することで、不織布に金属フタロシアニン化合物を担持させて放射性物質吸着材を得ることができる。或いは、不織布の表面に金属フタロシアニン化合物、例えば金属フタロシアニン系顔料をバインダー等にて固着することで担持させてもよい。或いは、不織布の表面に上記粉末形態の放射性物質吸着材をバインダー等にて固着させてもよい。或いは、上記繊維形態の放射性物質吸着材を単独又は他の繊維と組み合わせて用いて不織布を製造してもよい。
【００２８】
上記放射性物質吸着材が織物又は編物形態である場合は、例えば、織物又は編物を金属フタロシアニン化合物、例えば金属フタロシアニン系染料を含む染浴に浸漬することで、織物又は編物に金属フタロシアニン化合物を担持させて放射性物質吸着材を得ることができる。或いは、織物又は編物の表面に金属フタロシアニン化合物、例えば金属フタロシアニン系顔料をバインダー等にて固着することで担持させてもよい。或いは、織物又は編物の表面に上記粉末形態の放射性物質吸着材をバインダー等にて固着させてもよい。或いは、上記糸形態の放射性物質吸着材を単独又は他の糸と組み合わせて用いて織物又は編物を製造してもよい。
【００２９】
上記放射性物質吸着材が紙形態である場合は、例えば、紙を金属フタロシアニン化合物、例えば金属フタロシアニン系染料を含む染浴に浸漬することで、紙に金属フタロシアニン化合物を担持させて放射性物質吸着材を得ることができる。或いは、紙の表面に金属フタロシアニン化合物、例えば金属フタロシアニン系顔料をバインダー等にて固着することで担持させてもよい。或いは、上記繊維形態の放射性物質吸着材を繊維長２〜２０ｍｍにカットし、湿式抄紙してもよい。
【００３０】
繊維素材に金属フタロシアニン系染料を担持（染着）させやすいという観点から、上記金属フタロシアニン系染料を含む溶液（染浴）において、金属フタロシアニン系染料の含有量（濃度）は、繊維素材の質量に対して１０質量％以上であることが好ましく、より好ましくは１２質量％以上であり、さらに好ましくは１５質量％以上である。染料剥落防止という観点から、金属フタロシアニン系染料の含有量（濃度）は、繊維素材の質量に対して５０質量％以下であることが好ましい。
【００３１】
また、金属フタロシアニン系顔料をバインダー等にて不織布等の繊維素材に固着する場合は、金属フタロシアニン系顔料をバインダーとともに水に分散させた顔料分散液を用いてスクリーン印刷、グラビア印刷、コーティング、スプレー、刷毛による塗布等で行うことができる。上記分散液において、金属フタロシアニン系顔料の含有量（濃度）は、上記分散液に対して、０．５〜２５質量％であることが好ましく、より好ましくは２〜２０質量％であり、バインダーの含有量は、上記分散液に対して２０〜９０質量％であることが好ましく、より好ましくは４０〜６０質量％である。
【００３２】
上記バインダーとしては、特に限定されないが、金属フタロシアニン系顔料を均一に分散するという観点から、アクリル系バインダー、ウレタン系バインダー、酢酸ビニル系バインダーであることが好ましく、アクリル系バインダーであることがより好ましい。上記アクリル系バインダーとしては、例えば、株式会社松井色素化学工業所製のマツミンスーパーホワイトＲＢＷ４ＴＭＯ等を用いることができる。
【００３３】
上記放射性物質吸着材において、上記繊維素材にはさらにフェロシアン化物が担持されていてもよい。金属フタロシアニン化合物と、フェロシアン化物を併用することで、セシウム等の放射性物質に対する吸着性能がさらに向上する。上記放射性物質吸着材において、上記フェロシアン化物としては、特に限定されないが、放射性物質に対する吸着性能に優れるという観点から、フェロシアン化鉄であることが好ましい。上記フェロシアン化鉄としては、例えば、紺青等を用いることができる。
【００３４】
上記紺青等のフェロシアン化物は、金属フタロシアニン系顔料と、バインダーを含む分散液に添加し、スクリーン印刷、グラビア印刷、コーティング、スプレー、刷毛による塗布等により、金属フタロシアニン系顔料とともに繊維素材に固着（染着）させることができる。或いは、既に金属フタロシアニン化合物を担持させた織物、編物、不織布等の繊維素材に、紺青等のフェロシアン化物とバインダーを含む分散液をスクリーン印刷、グラビア印刷、コーティング、スプレー、刷毛による塗布等により固着（染着）することでフェロシアン化物を担持させてもよい。或いは、金属フタロシアニン化合物のみを担持した粉末形態の放射性物質吸着材と、紺青等のフェロシアン化物と、バインダーを含む分散液をスクリーン印刷、グラビア印刷、コーティング、スプレー、刷毛による塗布等により織物、編物、不織布等の繊維素材に固着（染着）することでフェロシアン化物を担持させてもよい。上記放射性物質吸着材において、金属フタロシアニン系顔料の固着（染着）量は、好ましくは単位面積（１ｍ２）あたり０．０５〜３０ｇであり、フェロシアン化物の固着（染着）量は、好ましくは単位面積（１ｍ２）あたり０．０５〜１０ｇである。上記分散液において、フェロシアン化物の含有量（濃度）は、上記分散液に対して、好ましくは０．１〜１０質量％であり、より好ましくは１〜５質量％である。上記分散液において、金属フタロシアニン系顔料の含有量（濃度）は、上記分散液に対して、好ましくは０．１〜２０質量％であり、より好ましくは０．５〜１５質量％であり、さらに好ましくは１〜１０質量％である。
【００３５】
上記放射性物質吸着材は、放射性物質吸着率が３０％以上であることが好ましく、より好ましくは５０％以上であり、さらに好ましくは８０％以上であり、特に好ましくは９０％以上である。特に、上記放射性物質吸着材は、セシウム吸着率が３０％以上であることが好ましく、より好ましくは５０％以上であり、さらに好ましくは８０％以上であり、特に好ましくは９０％以上である。本発明において、セシウム吸着率は、例えば以下のように測定することができる。シート状の試料については、１０００ｃｍ２に０．０５％塩化セシウム水溶液４ｍｌを接触させ、１時間後に水溶液中のセシウム濃度をμ-ＥＤＸ（エネルギー分散型微小部蛍光Ｘ線分析装置、株式会社島津製作所製）を用いて測定する。シート状の試料とは、不織布、織物、編物等の試料をいう。ワタ状の試料（繊維）については、０．５ｇに０．０５％塩化セシウム水溶液１．５ｍｌを接触させ、１時間後に水溶液中のセシウム濃度をμ-ＥＤＸ（エネルギー分散型微小部蛍光Ｘ線分析装置、株式会社島津製作所製）を用いて測定する。粉末状の試料については、０．５ｇに０．０５％塩化セシウム水溶液１．５ｍｌを接触させ、１時間後に水溶液中のセシウム濃度をμ-ＥＤＸ（エネルギー分散型微小部蛍光Ｘ線分析装置、株式会社島津製作所製）を用いて測定する。
【００３６】
（繊維製品）
次に、本発明の繊維製品について説明する。本発明の繊維製品は、上記放射性物質吸着材を含む。
【００３７】
上記繊維製品としては、衛生マスク、農業用シート、汚染土壌用シート、フレキシブルコンテナバッグ（以下、トン袋ということもある。）、農作物保護シート、溜め池及びプール等の除染シート、雨水配管用シート、カートリッジフィルター、クリーナーパック、防護服、土のう袋、土木シート、土木マット、飛散防止シート、エアコンディショナー（エアコン）用フィルター、換気口フィルター、住宅換気システム用フィルター、掃除機本体フィルター、加湿器・除湿機プレフィルター、空気清浄機フィルター、ビル、病院、工場などで使用する空調用フィルター、自動車のエアコンディショナー（エアコン）用フィルター、浄水器フィルター等が挙げられる。上記繊維製品は、上記放射性物質吸着材を含むことにより、セシウム等の放射性物質に対する吸着効果を発揮する。
【００３８】
以下、各繊維製品について説明する。
【００３９】
上記繊維製品が衛生マスク（マスク）である場合について説明する。マスクを構成する濾過層の少なくとも１層に上述した不織布形態の放射性物質吸着材を用いる。マスクにおいて、上記放射性物質吸着材は、大気中の浮遊している又は塵や埃と一体化しているセシウム等の放射性物質がヒトの身体内に取り込まれるのを防ぐため、ヒトの口側とは反対の外表面に配置することが好ましい。また、マスクとしての物理的濾過機能を得るため、他の不織布等と組合せ３〜６層に積層した濾過層を形成することが好ましい。上記不織布形態の放射性物質吸着材について、特に限定はないが、スパンボンド不織布であることが好ましい。また、上記不織布の目付は、１５〜３０ｇ／ｍ２の範囲であることが好ましい。また、上記不織布形態の放射性物質吸着材としては、上述したように作製したものを用いればよい。
【００４０】
上記繊維製品が農業用シート及び／又は汚染土壌用シートである場合について説明する。これらの製品は、例えば、農地等の土壌へ施工し、大気中の浮遊している又は塵や埃と一体化しているセシウム等の放射性物質を該農業用シートや汚染土壌用シートで吸着し、更なる土壌汚染を防止するためのシートとして用いることができる。この場合、上記放射性物質吸着材の形態は、特に限定されないが、織物又は不織布であることが好ましく、不織布であることがより好ましい。不織布の場合には、スパンボンド不織布、ニードルパンチ不織布であることが好ましい。上記不織布の目付としては、１５ｇ／ｍ２以上であることが好ましく、１５〜３００ｇ／ｍ２であることがより好ましい。上記不織布形態の放射性物質吸着材としては、上述したように作製したものを用いればよい。同様に、上記織物形態の放射性物質吸着材としては、上述したように作製したものを用いればよい。なお、上記織物形態又は不織布形態の放射性物質吸着材の少なくとも一方の表面に、太さが０．１〜１０ｍｍの複数の連続フィラメントが不規則に交差して成るシート状網状体を一体化すると、シートの飛散防止につながり好ましい。
【００４１】
上記繊維製品がトン袋である場合について説明する。この製品は、例えば、トン袋中に水分を含む汚染土を封入すると、セシウム等の放射性物質がイオン化して溶出するため、その溶出した放射性物質を吸着するための袋である。この場合、上記放射性物質吸着材の形態は、特に限定されないが、織物又は不織布であることが好ましく、不織布であることがより好ましい。不織布とした場合には、スパンボンド不織布であることが好ましい。上記不織布の目付としては、５０〜１５０ｇ／ｍ２程度であることが好ましく、１００ｇ／ｍ２程度であることがより好ましい。上記不織布形態の放射性物質吸着材としては、上述したように作製したものを用いればよい。同様に、上記織物形態の放射性物質吸着材としては、上述したように作製したものを用いればよい。なお、上記織物形態又は不織布形態の放射性物質吸着材より外側になるような構成であれば、トン袋の内部にガンマ線遮蔽のための鉛シートや汚染水の系外への流出を防止するための遮水層を入れてもよい。上記遮水層としては、例えば、エチレン酢酸ビニル共重合体を主成分とするシート、塩化ビニルを主成分とするシート、ポリエチレンを主成分とするシート等を用いることができる。
【００４２】
上記繊維製品が農作物保護シートである場合について説明する。この製品は、例えば、林檎等の果実を覆うことにより、大気中の浮遊している又は塵や埃と一体化しているセシウム等の放射性物質を該農作物保護シートで吸着し、果実へのセシウム等の放射性物質の影響を防止するためのシートである。この場合、上記放射性物質吸着材の形態は、特に限定されないが、織物又は不織布であることが好ましく、不織布であることがより好ましい。不織布とした場合には、スパンボンド不織布であることが好ましい。上記不織布の目付としては、１５〜５０ｇ／ｍ２程度であることが好ましく、３０ｇ／ｍ２程度であることがより好ましい。上記不織布形態の放射性物質吸着材としては、上述したように作製したものを用いればよい。同様に、上記織物形態の放射性物質吸着材としては、上述したように作製したものを用いればよい。
【００４３】
上記繊維製品が溜め池、プール等の水系における除染シートである場合について説明する。この製品は、例えば、溜め池等にセシウム等の放射性物質が存在する場合に、該シートを水中に潜らせることにより、水中に存在するセシウム等の放射性物質を吸着するためのシートである。この場合、上記放射性物質吸着材の形態は、特に限定されないが、織物又は不織布であることが好ましく、不織布であることがより好ましい。不織布とした場合には、スパンボンド不織布、ニードルパンチ不織布、ケミカルボンド不織布であることが好ましい。上記不織布の目付としては、５０〜１００ｇ／ｍ２程度であることが好ましく、１００ｇ／ｍ２程度であることがより好ましい。上記不織布形態の放射性物質吸着材としては、上述したように作製したものを用いればよいが、バインダーを使用する場合には、耐水バインダーを使用することが好ましい。同様に、上記織物形態の放射性物質吸着材としては、上述したように作製したものを用いればよいが、バインダーを使用する場合には、耐水バインダーを使用することが好ましい。耐水バインダーとしては、例えば、三和高分子工業製の「サングリップＴＫＳ−１０００」を用いることができる。
【００４４】
上記繊維製品が雨水配管用シートである場合について説明する。この製品は、家庭にある雨樋の出口等に該シートを配置することにより、下水に流れ込むセシウム等の放射性物質の量を減らすためのシートである。この場合、上記放射性物質吸着材の形態は、特に限定されないが、織物又は不織布であることが好ましく、不織布であることがより好ましい。不織布とした場合には、スパンボンド不織布、ニードルパンチ不織布、ケミカルボンド不織布であることが好ましい。上記不織布の目付としては、１５ｇ／ｍ２以上であることが好ましく、１５〜５０ｇ／ｍ２であることがより好ましい。上記不織布形態の放射性物質吸着材としては、上述したように作製したものを用いればよい。同様に、上記織物形態の放射性物質吸着材としては、上述したように作製したものを用いればよい。なお、上記織物形態又は不織布形態の放射性物質吸着材の少なくとも一方の表面に、太さが０．１〜１０ｍｍの複数の連続フィラメントが不規則に交差して成るシート状網状体を一体化すると、排水性向上につながり好ましい。
【００４５】
上記繊維製品がカートリッジフィルターである場合について説明する。この製品は、汚染土壌等を除染した際に発生する汚染水を該フィルターに通水することで、汚染水中に含まれるセシウム等の放射性物質の量を減らすことができる。上記繊維製品の構成は、特に限定されないが、例えば、熱融着繊維を筒状に加工したカートリッジフィルター芯体（以下モールドと記す。）の外周に上記放射性物質吸着材を巻きつけることが挙げられる。また、熱融着繊維で構成された繊維素材を用いた上記放射性物質吸着材を熱加工により筒状に成形しモールドにすることもできる。使用する上記放射性物質吸着材の形態は、特に限定されないが、前者には、スパンボンド不織布、スパンレース不織布、ケミカルボンド不織布等が挙げられる。後者には、熱融着繊維で構成されたサーマルボンド不織布、エアースルー不織布、スパンレース不織布等が挙げられる。上記不織布の目付としては、１５〜３０ｇ／ｍ２の範囲のものが好ましく用いられる。上記不織布形態の放射性物質吸着材としては、上述したように作製したものを用いればよい。具体的には、金属フタロシアニン系染料を１０％の濃度で含む染浴を用い公知の方法で染色したレーヨン繊維を０．１ｍｍの繊維長にてカットした粉末形態の放射性物質吸着材を準備し、該粉末形態の放射性物質吸着材を水溶液中に均一に分散させ、バインダーと共に不織布表面に、グラビア印刷、スプレー、ロールコーター、刷毛による塗布等いずれの方法で担持させることが挙げられる。また、金属フタロシアニン系染料を所定の濃度、例えば１０％の濃度で含む染浴を用い公知の方法で染色したレーヨン繊維を５ｍｍの繊維長にカットし、他の構成繊維と混綿して、エアレイド法や抄紙法によりウエブを作製して不織布にしてもよい。また、金属フタロシアニン系顔料をバインダーと共に水溶液中に均一に分散させ、スパンボンド不織布表面に、グラビア印刷による塗布等の方法で担持させることも挙げられる。
【００４６】
上記繊維製品がクリーナーパックである場合について説明する。この製品は、例えば、掃除機に取り付けてゴミを吸引することで、ゴミに付着しているセシウム等の放射性物質を吸着することができる。この場合、上記放射性物質吸着材の形態は、特に限定されないが、織物、紙又は不織布であることが好ましく、不織布であることがより好ましい。不織布の場合には、スパンボンド不織布、ニードルパンチ不織布であることが好ましい。上記不織布の目付は、１５ｇ／ｍ２以上であることが好ましく、１５〜３５ｇ／ｍ２であることがより好ましい。上記不織布形態の放射性物質吸着材としては、上述したように作製したものを用いればよい。同様に、上記織物形態の放射性物質吸着材としては、上述したように作製したものを用いればよい。また、上記クリーナーパックは、ゴミと接触する側から順に配置した補強層／上記放射性物質吸着材／精密濾過層の積層構造を有することが好ましい。補強層は、例えば、ポリプロピレンスパンボンド不織布で構成し、精密濾過層は、例えば、ＳＭＳ不織布（スパンボンド不織布、メルトブロー不織布、スパンボンド不織布の３層構造の不織布）で構成することができる。具体的には、上記クリーナーパックは、ポリプロピレンスパンボンド不織布／上記放射性物質吸着材／ＳＭＳ不織布の積層構造であってもよい。この場合、上記不織布（放射性物質吸着材）における金属フタロシアニン化合物等を担持した面をＳＭＳ不織布側にすると該化合物等の脱落の恐れが少なく好ましい。また、ゴミと接触する側に補強層としてのポリプロピレンスパンボンド不織布を使用することにより、クリーナーパックをヒートシールにて作製した場合の接着性が向上する。上記補強層としてのポリプロピレンスパンボンド不織布は、目付が５〜５０ｇ／ｍ２であることが好ましく、上記ＳＭＳ不織布は、目付が３０〜３５ｇ／ｍ２であることが好ましい。
【００４７】
上記繊維製品が防護服である場合について説明する。この製品は、セシウム等の放射性物質で汚染された環境で作業するときに着用することで、セシウム等の放射性物質を吸着することができる。この場合、上記放射性物質吸着材の形態は、特に限定されないが、織物又は不織布であることが好ましく、不織布であることがより好ましい。また、上記不織布（放射性物質吸着材）にポリエチレン、ポリプロピレン、エチレンビニルアルコール、ウレタン等をラミネートしたものを用いても良い。この場合、ラミネート部の厚みは、１０〜３０μｍであることが好ましい。なお、ラミネートした面を人体側に用いることが好ましい。不織布の場合には、スパンボンド不織布、ＳＭＳ不織布であることが好ましい。上記不織布の目付は、５０ｇ／ｍ２以上であることが好ましく、６０〜８０ｇ／ｍ２であることがより好ましい。上記不織布形態の放射性物質吸着材としては、上述したように作製したものを用いればよい。同様に、上記織物形態の放射性物質吸着材としては、上述したように作製したものを用いればよい。また、他の繊維素材と上記織物又は不織布形態の放射性物質吸着材を混合した生地を用いて防護服を作製してもよい。また、他の繊維素材と上記織物又は不織布形態の放射性物質吸着材を重ねた２層以上の生地で防護服を作製してもよい。他の繊維素材としては、例えば、ポリエチレンフィルムラミネート不織布、ＳＭＳ不織布、フラッシュボンド不織布等が挙げられる。
【００４８】
上記繊維製品が飛散防止シートである場合について説明する。この製品は、家屋を外部から高圧水等を利用して除染等する際に隣地との境界に使用することで、高圧水等により飛ばされる塵や埃と一体化しているセシウム等の放射性物質を吸着することができる。この場合、上記放射性物質吸着材の形態は、特に限定されないが、織物又は不織布であることが好ましく、不織布であることがより好ましい。また、上記不織布（不織布形態の放射性物質吸着材）の片面にポリエチレン、ポリプロピレン、エチレンビニルアルコール、ウレタン等をラミネートしたものを用いても良い。この場合、ラミネート部の厚みは、５〜２００μｍであることが好ましい。なお、ラミネートした面を隣地側に用いることが好ましい。不織布の場合には、スパンボンド不織布、ニードルパンチ不織布であることが好ましい。上記不織布の目付は、１５〜２００ｇ／ｍ２であることが好ましい。上記不織布形態の放射性物質吸着材としては、上述したように作製したものを用いればよい。同様に、上記織物形態の放射性物質吸着材としては、上述したように作製したものを用いればよい。
【００４９】
上記繊維製品がエアコンディショナー用フィルター、換気口フィルター、住宅換気システム用フィルター、掃除機本体フィルター又は加湿器・除湿機プレフィルターである場合について説明する。これらの製品は、例えば、大気中の浮遊している又は塵や埃と一体化しているセシウム等の放射性物質を該エアコンディショナー用フィルター、換気口フィルター、住宅換気システム用フィルター、掃除機本体フィルター又は加湿器・除湿機プレフィルターで吸着し、更なる汚染を防止するためのフィルターとして用いることができる。この場合、上記放射性物質吸着材の形態は、特に限定されないが、織物又は不織布であることが好ましく、不織布であることがより好ましい。不織布の場合には、スパンボンド不織布、ケミカルボンド不織布、エアースルー不織布であることが好ましい。上記不織布の目付としては、１５ｇ／ｍ２以上であることが好ましく、１５〜３００ｇ／ｍ２であることがより好ましい。上記不織布形態の放射性物質吸着材としては、上述したように作製したものを用いればよい。同様に、上記織物形態の放射性物質吸着材としては、上述したように作製したものを用いればよい。
【００５０】
上記繊維製品が空気清浄機フィルター、ビル、病院及び工場などで使用する空調用フィルター又は自動車のエアコンディショナー用フィルターである場合について説明する。これらの製品は、例えば、大気中の浮遊している又は塵や埃と一体化しているセシウム等の放射性物質を該空気清浄機フィルター、ビル、病院及び工場などで使用する空調用フィルター又は自動車のエアコンディショナー用フィルターで吸着し、更なる汚染を防止するためのフィルターとして用いることができる。この場合、上記放射性物質吸着材の形態は、特に限定されないが、織物又は不織布であることが好ましく、不織布であることがより好ましい。上記不織布の場合には、スパンボンド不織布、ケミカルボンド不織布、エアースルー不織布であることが好ましい。上記不織布を単独で用いることもできるし、フィルターの骨材として本発明の不織布形態の放射性物質吸着材を用い、他の不織布と貼り合せたものをプリーツ加工して用いても良い。上記不織布の目付としては、１５ｇ／ｍ２以上であることが好ましく、１５〜１２０ｇ／ｍ２であることがより好ましい。上記不織布形態の放射性物質吸着材としては、上述したように作製したものを用いればよい。同様に、上記織物形態の放射性物質吸着材としては、上述したように作製したものを用いればよい。
【００５１】
以下に本発明の繊維製品を用いた家屋の除染方法の１例を説明する。
【００５２】
まずは事前準備について説明する。
（１）作業者は、本発明の防護服及びマスクを装着する。
（２）除染対象家屋の周りに足場を設置する。該足場に防音シートを設置し、該防音シートの内側（除染対象家屋側）に本発明の飛散防止シートを設置する。
（３）家屋外壁の基礎部分から洗浄水集水用のブルーシートを勾配付にて設置し、ブルーシート先端（家屋と反対側）に集水用雨樋を設置し、集水用雨樋出口部分に本発明の雨水配管用シートを設置する。
【００５３】
次に各部位毎の除染方法について説明する。
（屋根）
瓦表面を高圧水で洗浄する。洗浄水は、ブルーシート先端に取り付け、出口部分に本発明の雨水配管用シートを設置した集水用雨樋を通して容器に集水する。
（壁）
壁表面を高圧水で洗浄する。洗浄水は、ブルーシート先端に取り付け、出口部分に本発明の雨水配管用シートを設置した集水用雨樋を通して容器に集水する。
（窓、戸袋等）
本発明のクリーナーパックを装着した掃除機にて土埃等を吸引する。
（庭等の地面)
表層土を削り本発明のトン袋に格納する。
【００５４】
最後に除染作業終了後の処理について説明する。
（洗浄水の処理）
集水した洗浄水は、本発明のカートリッジフィルターに通水する。
（廃棄物の処理）
上記で使用した本発明の雨水配管用シート、クリーナーパック、防護服、マスク、カートリッジフィルター等は、上記表層土を格納したトン袋に格納する。地面に穴を掘り、穴の周りに本発明の汚染土壌用シートを配置したうえで、上記各廃棄物を格納したトン袋を地中に埋設する。
【実施例】
【００５５】
以下、実施例を用いて本発明をさらに具体的に説明する。なお、本発明は下記の実施例に限定されるものではない。【００５６】
実施例及び比較例で用いた測定方法及び評価方法は以下のとおりである。【００５７】
（一次膨潤度）
ＪＩＳ  Ｌ−１０１５  ７．２５に準じて測定した。【００５８】
（セシウム吸着率）
シート状の試料については、１０００ｃｍ２に０．０５％塩化セシウム水溶液４ｍｌ、ワタ状の試料（繊維）については、０．５ｇに０．０５％塩化セシウム水溶液１．５ｍｌを接触させ、１時間後に水溶液中のセシウム濃度をμ-ＥＤＸ（エネルギー分散型微小部蛍光Ｘ線分析装置、株式会社島津製作所製）を用いて測定した。【００５９】
（染料又は顔料の濃度）
染料の濃度は繊維質量に対する染料の質量により計算し、顔料の濃度は繊維質量に対する顔料分散液の質量により計算した。【００６０】
（非晶質レーヨン繊維１の準備）
ビスコースに対して７重量％のＮａ２ＳＯ４を添加したほかは常法にしたがってビスコースを紡糸し、再生して繊度６．７ｄｔｅｘのレーヨン繊維を得た。このレーヨン繊維は非晶質部分が多く、一次膨潤度は２５０％であった。このレーヨン繊維を５１ｍｍに切断した。【００６１】
（実施例１）
１０００ｍｌビーカーに水１０００ｇ、Ｎａ２ＳＯ４１００ｇ、リアクティブブルー２１（スミフィックスターコイズブルーＧ  １５０％、住友化学工業株式会社製）１０ｇ（濃度１０％）、Ｎａ２ＣＯ３５０ｇを入れて撹拌溶解する。得られた染浴に非晶質レーヨン繊維１を１００ｇ浸漬し、７０℃で６０分間保温撹拌した。次いで非晶質レーヨン繊維１を取り出して水洗乾燥することにより濃いブルーに染色された実施例１の繊維形態の放射性物質吸着材を得た。【００６２】
（実施例２）
リアクティブブルー２１の添加量を１２ｇ（濃度１２％）に変更したこと以外は、実施例１と同様にして、実施例２の繊維形態の放射性物質吸着材を得た。【００６３】
（実施例３）
リアクティブブルー２１の添加量を１５ｇ（濃度１５％）に変更したこと以外は、実施例１と同様にして、実施例３の繊維形態の放射性物質吸着材を得た。【００６４】
（実施例４）
銅フタロシアニン顔料分散液（Ｂｌｕｅ  ＦＬＧＢ  Ｃｏｎｃ、大日精化工業株式会社製）１０ｇと、アクリル系バインダー（マツミンスーパーホワイトＲＢＷ４ＴＭＯ、株式会社松井色素化学工業所製）８２ｇを、８ｇの水に均一に分散させた。得られた顔料分散液を用い、ポリエステル繊維１００％のスパンボンド不織布（目付：２５ｇ／ｍ２、旭化成株式会社製）にグラビア印刷を行い、実施例４の不織布形態の放射性物質吸着材を得た。【００６５】
（実施例５）
銅フタロシアニン顔料分散液（Ｂｌｕｅ  ＦＬＧＢ  Ｃｏｎｃ、大日精化工業株式会社製）１０ｇと、紺青（フェロシアン化鉄、６７１ミロリーブルー、大日精化工業株式会社製）２ｇと、アクリル系バインダー（マツミンスーパーホワイトＲＢＷ４ＴＭＯ、株式会社松井色素化学工業所製）８０ｇを、８ｇの水に均一に分散させた。得られた顔料分散液を用い、ポリエステル繊維１００％のスパンボンド不織布（目付：２５ｇ／ｍ２、旭化成株式会社製）にグラビア印刷を行い、実施例５の不織布形態の放射性物質吸着材を得た。【００６６】
（実施例６）
銅フタロシアニン顔料分散液（Ｂｌｕｅ  ＦＬＧＢ  Ｃｏｎｃ、大日精化工業株式会社製）２０ｇと、紺青（フェロシアン化鉄、６７１ミロリーブルー、大日精化工業株式会社製）２ｇと、アクリル系バインダー（マツミンスーパーホワイトＲＢＷ４ＴＭＯ、株式会社松井色素化学工業所製）７０ｇを、８ｇの水に均一に分散させた。得られた顔料分散液を用い、ポリエステル繊維１００％のスパンボンド不織布（目付：２５ｇ／ｍ２、旭化成株式会社製）にグラビア印刷を行い、実施例６の不織布形態の放射性物質吸着材を得た。【００６７】
（実施例７）
銅フタロシアニン顔料分散液（Ｂｌｕｅ  ＦＬＧＢ  Ｃｏｎｃ、大日精化工業株式会社製）１０ｇと、アクリル系バインダー（マツミンスーパーホワイトＲＢＷ４ＴＭＯ、株式会社松井色素化学工業所製）８２ｇを、８ｇの水に均一に分散させた。得られた顔料分散液を用い、ポリエステル繊維５０％、レーヨン繊維（セルロース系繊維）５０％で構成されているスパンレース不織布（目付：５０ｇ／ｍ２、シンワ製）にグラビア印刷を行い、実施例７の不織布形態の放射性物質吸着材を得た。【００６８】
（実施例８）
銅フタロシアニン顔料分散液（Ｂｌｕｅ  ＦＬＧＢ  Ｃｏｎｃ、大日精化工業株式会社製）１０ｇと、紺青（フェロシアン化鉄、６７１ミロリーブルー、大日精化工業株式会社製）２ｇと、アクリル系バインダー（マツミンスーパーホワイトＲＢＷ４ＴＭＯ、株式会社松井色素化学工業所製）８０ｇを、８ｇの水に均一に分散させた。得られた顔料分散液を用い、ポリエステル繊維５０％、レーヨン繊維（セルロース系繊維）５０％で構成されているスパンレース不織布（目付：５０ｇ／ｍ２、シンワ製）にグラビア印刷を行い、実施例８の不織布形態の放射性物質吸着材を得た。【００６９】
（実施例９）
銅フタロシアニン顔料分散液（Ｂｌｕｅ  ＦＬＧＢ  Ｃｏｎｃ、大日精化工業株式会社製）９ｇと、紺青（フェロシアン化鉄、６７１ミロリーブルー、大日精化工業株式会社製）２ｇと、アクリル系バインダー（マツミンスーパーホワイトＲＢＷ４ＴＭＯ、株式会社松井色素化学工業所製）８１ｇを、８ｇの水に均一に分散させた。得られた顔料分散液を用い、ポリエステル繊維１００％のスパンボンド不織布（目付：２５ｇ／ｍ２、旭化成株式会社製）にグラビア印刷を行い、実施例９の不織布形態の放射性物質吸着材を得た。【００７０】
（実施例１０）
銅フタロシアニン顔料分散液（Ｂｌｕｅ  ＦＬＧＢ  Ｃｏｎｃ、大日精化工業株式会社製）８ｇと、紺青（フェロシアン化鉄、６７１ミロリーブルー、大日精化工業株式会社製）２ｇと、アクリル系バインダー（マツミンスーパーホワイトＲＢＷ４ＴＭＯ、株式会社松井色素化学工業所製）８２ｇを、８ｇの水に均一に分散させた。得られた顔料分散液を用い、ポリエステル繊維１００％のスパンボンド不織布（目付：２５ｇ／ｍ２、旭化成株式会社製）にグラビア印刷を行い、実施例１０の不織布形態の放射性物質吸着材を得た。【００７１】
（比較例１）
未染色の非晶質レーヨン繊維１を比較例１とした。【００７２】
（比較例２）
未染色のポリエステル繊維１００％のスパンボンド不織布（目付：２５ｇ／ｍ２、旭化成株式会社製）を比較例２とした。【００７３】
（比較例３）
未染色のポリエステル繊維５０％、レーヨン繊維（セルロース系繊維）５０％で構成されているスパンレース不織布（目付：５０ｇ／ｍ２、シンワ製）を比較例３とした。【００７４】
（参考例１）
紺青（フェロシアン化鉄、６７１ミロリーブルー、大日精化工業株式会社製）２ｇと、アクリル系バインダー（マツミンスーパーホワイトＲＢＷ４ＴＭＯ、株式会社松井色素化学工業所製）９０ｇを、８ｇの水に均一に分散させた。得られた分散液を用い、ポリエステル繊維１００％のスパンボンド不織布（目付：２５ｇ／ｍ２、旭化成株式会社製）にグラビア印刷を行い、得られた不織布を参考例１とした。【００７５】
（参考例２）
紺青（フェロシアン化鉄、６７１ミロリーブルー、大日精化工業株式会社製）２ｇと、アクリル系バインダー（マツミンスーパーホワイトＲＢＷ４ＴＭＯ、株式会社松井色素化学工業所製）９０ｇを、８ｇの水に均一に分散させた。得られた分散液を用い、ポリエステル繊維５０％、レーヨン繊維（セルロース系繊維）５０％で構成されるスパンレース不織布（目付：５０ｇ／ｍ２、シンワ製）にグラビア印刷を行い、得られた不織布を参考例２とした。【００７６】
（実施例１１）
繊維素材として用いる不織布の目付を２０ｇ／ｍ２（旭化成株式会社製）に変更したこと以外は、実施例５と同様にして、幅１００ｃｍ、長さ５０ｍの本発明の繊維製品である農作物保護シートを得た。【００７７】
（実施例１２）
繊維素材として用いる不織布の目付を５０ｇ／ｍ２（旭化成株式会社製）に変更したこと以外は、実施例５と同様にして、幅５０ｃｍ、長さ５０ｃｍの本発明の繊維製品である雨水配管用シートを得た。【００７８】
（実施例１３）
繊維素材として用いる不織布の目付を１００ｇ／ｍ２（旭化成株式会社製）に変更したこと以外は、実施例５と同様にして得た不織布（不織布形態の放射性物質吸着材）を幅９０ｃｍ、長さ９０ｃｍ、高さ９０ｃｍの直方体形状に縫製して本発明の繊維製品であるトン袋（フレキシブルコンテナバッグ）を得た。【００７９】
実施例の繊維形態又は不織布形態の放射性物質吸着材、及び比較例の繊維又は不織布のセシウム吸着率を上記のように測定し、その結果を下記表１に示した。また、染料又は顔料の濃度も下記表１に示した。【００８０】
（実施例１４）
芯成分がポリプロピレン、鞘成分がポリエチレンの芯鞘複合繊維（繊度：２．２ｄｔｅｘ、繊維長：６２ｍｍ、ダイワボウポリテック株式会社製）を使用してカードウエブを作製し、熱風乾燥機（１３０℃、３０秒）を通した後に、直径３０ｍｍの鉄芯に巻き取り、外径４５ｍｍ、長さ１３００ｍｍのモールドを作製した。得られたモールドの外周に実施例６の不織布形態の放射性物質吸着材８ｍを巻き取り、更に芯成分がポリプロピレン、鞘成分がポリエチレンの芯鞘複合繊維を使用した熱融着繊維不織布（目付：３０ｇ／ｍ２）を外径が５８ｍｍになるまで巻き付けた後、加熱ロールを接触させて上記熱接着繊維不織布の外層部分を熱接着して一体化し、長さを２５０ｍｍにカットし、本発明の繊維製品であるカートリッジフィルターを得た。【００８１】
実施例１４で得られたカートリッジフィルターのセシウム吸着率を下記のように測定し、その結果を下記表１に示した。【００８２】
（カートリッジフィルターのセシウム吸着率）
カートリッジフィルターを濾過試験機（ダイワボウプログレス株式会社製）にセットし、０．０５％塩化セシウム水溶液２０Ｌを、３０Ｌ／ｍｉｎで濾過させながら、１時間循環させた。１時間後に水溶液中のセシウム濃度をμ-ＥＤＸ（エネルギー分散型微小部蛍光Ｘ線分析装置、株式会社島津製作所製）を用いて測定した。【００８３】
【表１】
2013065829.tif 000005
【００８４】
表１の実施例１〜３と比較例１の比較、実施例４と比較例２の比較、実施例７と比較例３の比較から、実施例の金属フタロシアニン化合物が担持されている繊維素材は、セシウム吸着率が高く、セシウム吸着効果を有していることが分かった。また、実施例１〜３及び実施例５〜６のデータから分かるように、染浴における染料の濃度又は顔料分散液における顔料の濃度が高いほど、即ち金属フタロシアニン化合物の担持量が高いほど、セシウム吸着率が高いことが分かった。また、実施例４と実施例５及び参考例１の対比、実施例７と実施例８及び参考例２との対比から分かるように、金属フタロシアニン化合物とフェロシアニン化物を併用した方が、セシウム吸着率が高かった。また、本発明の繊維製品である実施例１１の農作物保護シート、実施例１２の雨水配管用シート、実施例１３のフレキシブルコンテナバッグのセシウム吸着率が９０％以上であり、セシウム除去性能に優れていることが分かった。また、実施例６の放射性物質吸着材（不織布形態）を用いて形成した実施例１４の繊維製品（カートリッジフィルター）も、セシウム吸着率が９０％以上であり、セシウム除去性能に優れていることが分かった。【００８５】
（実施例１５）
ポリプロピレンスパンボンド不織布（目付：３０ｇ／ｍ２、旭化成株式会社製）、実施例９で得られた不織布（目付：２５ｇ／ｍ２）、ＳＭＳ不織布（目付：３０ｇ／ｍ２、三井化学株式会社製）をこの順に積層して得られた積層不織布を所定の大きさにカットした。次いで、ヒートシール接着し、ゴミ吸込口を作製し、家電メーカー各社の掃除機に対応できるように、厚紙を取付け、本発明の繊維製品であるクリーナーパック（幅約２１ｃｍ、長さ約３１ｃｍ）を得た。なお、クリーナーパックにおいて、ポリプロピレンスパンボンド不織布がゴミ側になるようにした。【００８６】
実施例１５で得られたクリーナーパックの性能を以下の試験により評価した。【００８７】
＜耐久試験＞
実使用時による連続運転において、過酷な条件下でのクリーナーパックの装着部強度とクリーナーパック強度の耐久性を、タルクを２０ｇ吸引後、２時間連続運転を行うことにより確認した。パナソニック株式会社（以下、Ｐ社）製掃除機（型番ＭＣ−Ｋ９Ｊ）、株式会社東芝（以下、Ｔ社）製掃除機（型番ＶＣ−ＰＺ８Ｄ）、株式会社日立製作所（以下、Ｈ社）製掃除機（型番ＣＶ−ＰＰ８）及び三菱電機株式会社（以下、Ｍ社）製掃除機（型番Ｂｅ−ＫＴＣ−ＦＸＡ７ＰＡ）において各２検体ずつ耐久試験を行った。その結果、すべてのクリーナーパックには破袋や傷がなかった。【００８８】
＜破袋試験＞
実使用時における過酷な圧力損失を強制的に作った状況下でのクリーナーパックの装着部強度とクリーナーパック強度を、タルクを４０ｇ吸引させ、掃除機に瞬間的な負荷をかけることにより確認した。Ｐ社製掃除機（型番ＭＣ−Ｋ９Ｊ）、Ｔ社製掃除機（型番ＶＣ−ＰＺ８Ｄ）、Ｈ社製掃除機（型番ＣＶ−ＰＰ８）及びＭ社製掃除機（型番Ｂｅ−ＫＴＣ−ＦＸＡ７ＰＡ）において各３検体ずつ破袋試験を行った。その結果、すべてのクリーナーパックには破袋や傷がなかった。【００８９】
＜耐熱試験＞
実使用時における過酷な圧力損失を強制的に作った状況下でのクリーナーパックの装着部強度とクリーナーパック強度の耐熱性を、タルクを２０ｇ吸引後に、過酷な圧力損失を強制的に作った状況で連続運転を行うことにより確認した。Ｈ社製掃除機（型番ＣＶ−ＰＰ８）において各１検体ずつ耐熱試験を行った。その結果、すべてのクリーナーパックには接着部の剥がれ、破袋や傷がなかった。【００９０】
＜吸引圧試験＞
実使用時におけるダスト吸引において、過酷な条件下でのクリーナーパックの有効使用範囲を吸引圧の変化により確認した。具体的には、タルクを５ｇごと吸引し、吸引総量が２０ｇとなるまで吸引圧を測定した。Ｈ社製掃除機（型番ＣＶ−ＰＰ８）において２検体の吸引圧試験を行った。その結果、すべてのクリーナーパックには破袋や傷がなく、吸引圧も良好であった。【００９１】
＜ゴミ漏れ試験＞
実使用時におけるダスト吸引において、使用者が感じる可能性のあるゴミ漏れや掃除機の中の汚れの状態を確認した。具体的には、タルクを２０ｇ吸引後、ゴミ漏れの状況を確認した。Ｈ社製掃除機（型番ＣＶ−ＰＰ８）において２検体のゴミ漏れ試験を行った結果、いずれのクリーナーパックの場合もゴミ漏れはなかった。【００９２】
＜そば殻試験＞
実使用時におけるダスト吸引において、鋭利なゴミを吸引したときのクリーナーパックの耐久性を、そば殻を２０ｇ吸引し、１時間運転を行うことにより確認した。Ｈ社製掃除機（型番ＣＶ−ＰＰ８）において２検体のそば殻試験を行った結果、１時間経過後もすべてのクリーナーパックには破袋や傷等がなかった。【００９３】
上記の耐久試験、破袋試験、耐熱試験、吸引圧試験、ゴミ漏れ試験及びそば殻試験の結果から分かるように、実施例１５のクリーナーパックの品質には問題がなかった。【００９４】
実施例１５のクリーナーパックのセシウム吸着性を下記のように評価した。比較品として、市販の紙パックのセシウム吸着性も同様に評価した。それらの結果を下記表２に示した。【００９５】
（セシウム吸着試験）
（１）試料：セシウム１３７で汚染した焼却場汚染灰（約１０００００Ｂｑ）を機械的に粉砕したものを用いた。
（２）試験方法：試料をＴ社製掃除機（型番ＶＣ−ＰＺ８Ｄ）５００Ｗ（中）にて吸引し、掃除機本体のフィルター、排気空気、掃除機から取り外したクリーナーパックの３ケ所に測定機器を接触させながらセシウム線量を１０分間測定した。
（３）測定機器：放射線サーベイメータ（ラドス社製のＲＤＳ−３０型、測定レンジ０．０１μＳ／ｈ〜１００ｍＳ／ｈ）を用いた。【００９６】
【表２】
2013065829.tif 000006
【００９７】
上記表２の結果から分かるように、実施例１５のクリーナーパックがセシウムを吸着することにより、排気空気のセシウム線量が低減していた。【００９８】
（実施例１６）
口側から、ポリプロピレン５０質量％、ポリエチレン５０質量％のエアースルー不織布（目付：１５ｇ／ｍ２、ダイワボウポリテック株式会社製）、レーヨン５０質量％、ポリエステル５０質量％の不織布（目付：５０ｇ／ｍ２、ダイワボウポリテック株式会社製）、ポリプロピレンメルトブロー不織布（目付：２０ｇ／ｍ２、タピルス株式会社製）、実施例１０の不織布（不織布形態の放射性物質吸着材）をこの順に積層して濾過層を形成し、本発明の繊維製品であるマスクを得た。なお、実施例１０の不織布（不織布形態の放射性物質吸着材）において、顔料をグラビア印刷した面をポリプロピレンメルトブロー不織布に接するように配置した。実施例１６のマスクは、セシウム吸着率が９０．０％以上の実施例１０の不織布（不織布形態の放射性物質吸着材）を濾過層に含むことによりセシウム等の放射性物質に対して優れた吸着効果を発揮すると思われる。【００９９】
（実施例１７）
銅フタロシアニン顔料分散液（Ｂｌｕｅ  ＦＬＧＢ  Ｃｏｎｃ、大日精化工業株式会社製）１０ｇと、紺青（フェロシアン化鉄、６７１ミロリーブルー、大日精化工業株式会社製）２ｇと、アクリル系バインダー（マツミンスーパーホワイトＲＢＷ４ＴＭＯ、株式会社松井色素化学工業所製）８０ｇを、８ｇの水に均一に分散させた。得られた顔料分散液を用い、ポリエステル繊維１００％のスパンボンド不織布（目付：５０ｇ／ｍ２、旭化成株式会社製）にグラビア印刷を行い、実施例１７の不織布形態の放射性物質吸着材を得た。実施例１７の不織布形態の放射性物質吸着材のセシウム吸着率を上記のように測定したところ、９０．０％以上であった。【０１００】
（実施例１８）
実施例１７の不織布（不織布形態の放射性物質吸着材）を、一体型（つなぎタイプ、フード付）の防護服（サイズ：ＸＬ、適応身長：１８０〜１８８ｃｍ、適応胸囲：１０８〜１１６ｃｍ）の型に合わせ、フード部、袖付上半身部（肋骨下部まで）の前後、下半身部の前後に裁断し、縫製した。なお、縫製部分は、水漏れ防止テープにて補強し、顔部、袖口部、足首部にゴムを取り付け、本発明の繊維製品である一体型の防護服を得た。得られた防護服は、セシウム吸着率が９０．０％以上の不織布（不織布形態の放射性物質吸着材）で作られているため、セシウム等の放射性物質に対して優れた吸着効果を発揮する。【０１０１】
（実施例１９）
実施例１７の不織布（不織布形態の放射性物質吸着材）を、簡易型（下半身部なしタイプ、フード付）の防護服（サイズ：ＸＬ、適応身長：１８０〜１８８ｃｍ、適応胸囲：１０８〜１１６ｃｍ）の型に合わせ、フード部、上半身部（膝上まで）の前後に裁断し、縫製した。なお、縫製部分は、水漏れ防止テープにて補強し、顔部にゴムを取り付け、本発明の繊維製品である簡易型の防護服を得た。得られた防護服は、セシウム吸着率が９０．０％以上の不織布（不織布形態の放射性物質吸着材）で作られているため、セシウム等の放射性物質に対して優れた吸着効果を発揮する。【０１０２】
（実施例２０）
実施例５と同様にして得た不織布（不織布形態の放射性物質吸着材）を押出しラミネーターにセットし、厚さ５０μｍのポリエチレンフィルムと一体化して幅９５ｃｍ、長さ５００ｍの本発明の繊維製品である飛散防止シートを得た。【０１０３】
（実施例２１）
ポリエステル繊維１００％のスパンボンド不織布（目付：２５ｇ／ｍ２、旭化成株式会社製）に替えて、ポリエステル繊維１００％のスパンボンド不織布（目付：１００ｇ／ｍ２、旭化成株式会社製）を用いた以外は、実施例５と同様にして不織布形態の放射性物質吸着材を得た。得られた不織布（不織布形態の放射性物質吸着材）を４層に積層し、幅４５ｃｍ、長さ５０ｃｍの袋状に縫製して本発明の繊維製品であるフレキシブルコンテナバッグを得た。図１に示しているように、本発明のフレキシブルコンテナバッグ１０において、４層に積層した不織布は、外側から順番にフィルタ１、フィルタ２、フィルタ３、フィルタ４となる。【０１０４】
上記フレキシブルコンテナバッグ１０に砂５（１ｋｇ）を積め、図１に示しているように放射性物質を含む流水中に設置し、各層の不織布（不織布形態の放射性物質吸着材）、砂、並びにフレキシブルコンテナバッグ通過前後の流水中のセシウム吸着性を下記のように測定・評価した。図１において、矢印は、流水の流れ方向を示す。【０１０５】
（セシウム吸着試験）
（１）放射性物質を含む流水
福島県の民家の除染作業後の洗浄水を側溝に集めることにより発生する流水を利用した。
（２）試験方法
放射性物質を含む流水中に砂を積めた本発明のフレキシブルコンテナバッグを設置し、３０分間放置した。その後、フレキシブルコンテナバッグ通過前後の流水をサンプリングする。また、各層の不織布及びフレキシブルコンテナバッグ中の砂を回収し、各５ケ所を測定器に１０００秒間セットし、セシウム濃度を測定した。
（３）測定方法
セシウム濃度は、ゲルマニウム半導体検出器によるガンマ線スペクトロメトリー（平成４年  文部科学省）に準拠して行った。測定結果を下記表３に示した。【０１０６】
【表３】
2013065829.tif 000007
【０１０７】
表３の結果から分かるように、本発明のフレキシブルコンテナバッグがセシウムを吸着することにより、フレキシブルコンテナバッグ通過後の流水中のセシウム濃度が顕著に低減していた。
【産業上の利用可能性】
【０１０８】
本発明の放射性物質吸着材及びそれを含む繊維製品は、セシウム等の放射性物質を吸着することから、例えば、衛生マスク、農業用シート、汚染土壌用シート、フレキシブルコンテナバッグ、農作物保護シート、溜め池及びプール等の除染シート、雨水配管用シート、カートリッジフィルター、クリーナーパック、防護服、土のう袋、土木シート、土木マット、飛散防止シート、エアコンディショナー用フィルター、換気口フィルター、住宅換気システム用フィルター、掃除機本体フィルター、加湿器・除湿機プレフィルター、空気清浄機フィルター、ビル、病院及び工場などで使用する空調用フィルター、自動車のエアコンディショナー用フィルター、浄水器フィルター等の用途に用いることができる。
【符号の説明】
【０１０９】
１、２、３、４  フィルター
５  砂
１０  フレキシブルコンテナバッグ
【図１】
2013065829.tif 000008
【国際調査報告】
2013065829.tif 000009
2013065829.tif 000010
2013065829.tif 000011
2013065829.tif 000012